СПОСОБ И УСТРОЙСТВО ДЛЯ ОБРАБОТКИ ЖЕЛЕЗОСОДЕРЖАЩЕГО СЫРЬЯ С ИСПОЛЬЗОВАНИЕМ ПЕЧИ ДЛЯ ПЛАВКИ В ЖИДКОЙ ВАННЕ
METHOD AND APPARATUS FOR PROCESSING IRON-CONTAINING MATERIAL USING A MELTING FURNACE IN A LIQUID BATH

Область техники
• Настоящее изобретение относится к области металлургической технологии и полного использования минеральных ресурсов, в частности, относится к способу и устройству для обработки железосодержащего сырья с использованием печи для плавки в жидкой ванне.
Предшествующий уровень техники
• В мировом масштабе в настоящее время способы обработки железосодержащего сырья являются следующими. (1) Способ с использованием доменной печи и конвертера включает множество составных частей: спекание/гранулирование, коксование, доменную печь и конвертер и т. д. Вспомогательные процессы коксования, спекания и подобные характеризуются высокими затратами энергии и составляют приблизительно от 60% до 70% затрат энергии на производство стали и приводят к серьезному загрязнению окружающей среды. Поэтому вспомогательные процессы являются первым объектом управления природоохранной деятельностью. В «Плане модификации и развития сталелитейной промышленности» (“Adjusting and Promoting Plan of the Steel Industry”) Китай делает «усиление НИОКР и испытания технологии процесса очистки с использованием нового способа плавки и производства стали, очистки и прямой прокатки без доменной печи» ключевой задачей для содействия экономии энергии и снижению вредных выбросов сталелитейной промышленности. (2) В способе с использованием карусельной печи и электрической печи нагревание карусельной печи полностью основывается на передаче тепла излучением. Кроме того, пламя обжига и отходящий газ вообще не могут входить в контакт со слоем материала, содержащего углеродные гранулы. Эффективность передачи тепла низка, а эффект восстановления является нежелательным. Кроме того, оборудование аналогично кольцевой печи для нагрева, характеризующейся сложной структурой, высокими эксплуатационными затратами, высокими требованиями по контролю производства и нестабильным качеством продукции. Материал, предварительно восстановленный посредством карусельной печи, затем плавят и разделяют с помощью электрической печи с целью отделения железа от шлака. (3) В способе с использованием восстановления и сортировки с помолом железосодержащее сырье восстанавливают в твердом состоянии для достаточного восстановления оксида железа до металлического железа, которое растет до определенной степени зернистости. Затем проводят тонкий помол и сортировку для получения железа и шлака. Для такого способа необходимо, чтобы степень металлизации процесса восстановления превышала 90%, а железные зерна должны вырастать до определенной степени зернистости. Поэтому часто происходят такие случаи, как коррозия восстановительного оборудования и кольцеобразование. Кроме того, в отношении масштаба производства способ с использованием восстановления и сортировки с помолом не может быть сравним со способом с использованием доменной печи и способом с использованием восстановления и разделения посредством плавки. Способ с использованием восстановления и сортировки с помолом сложен для реализации в промышленности. Таким образом, все существующие технологические процессы требуют двух стадий или даже множества стадий для достижения эффективного разделения железа и шлака и имеют такие недостатки, как длительность процесса, высокие капиталовложения, высокие затраты, серьезное загрязнение окружающей среды, низкое качество продукции и подобные.
Краткое описание
• Одним объектом настоящего изобретения является то, что с учетом недостатков существующего способа плавки железосодержащего сырья, впервые предлагается способ обработки железосодержащего сырья с использованием печи для плавки в жидкой ванне. Способ характеризуется кратковременным процессом, высокой эффективностью реакции, низким загрязнением окружающей среды и имеет широкие перспективы применения.
• Другим объектом настоящего изобретения является обеспечение устройства для обработки железосодержащего сырья с использованием печи для плавки в жидкой ванне, характеризующегося простотой устройства, легкостью в эксплуатации, пригодностью к внедрению в промышленность и отличным результатом плавки, получаемым посредством простой плавки.
• Техническое решение настоящего изобретения обеспечивает способ обработки железосодержащего сырья с использованием печи для плавки в жидкой ванне. Железосодержащее сырье и восстановитель смешивают и загружают в печь для плавки в жидкой ванне. В ванну продувают обогащенный кислород. Плавку проводят при температуре от 1200 до 1600ºC.
• Настоящее изобретение дополнительно включает следующие предпочтительные технические решения.
• В предпочтительном решении добавку, железосодержащее сырье и восстановитель смешивают и загружают в печь для плавки в жидкой ванне.
• В предпочтительном решении массовое соотношение железосодержащего сырья и восстановителя составляет 100:(20-60).
• В предпочтительном решении время плавки составляет 0,5-4 часа.
• В предпочтительном решении массовое соотношение железосодержащего сырья, добавки и восстановителя составляет 100:(0-60):(20-60).
• В предпочтительном решении добавка представляет собой один или более элементов, выбранных из группы, состоящей из карбоната натрия, сульфата натрия, хлорида натрия, бората натрия, гидрокарбоната натрия, известняка и доломита.
• В предпочтительном решении восстановитель представляет собой один или более элементов, выбранных из группы, состоящей из антрацита, битуминозного угля, лигнита и кокса.
• В предпочтительном решении в железосодержащем сырье массовая доля TFe составляет 30%-65%.
2
5
•В предпочтительном решении в железосодержащем сырье массовая доля VOсоставляет 0%-2,0%.
2
• В предпочтительном решении в железосодержащем сырье массовая доля TiOсоставляет 0%-35%.
• В предпочтительном решении в обогащенном кислороде концентрация по объему кислорода составляет 40%-80%.
• Настоящее изобретение позволяет непосредственно обрабатывать шихту с содержанием влаги 6%-8%.
• Традиционный способ плавки требует загрузки в печь сухого материала. Однако настоящее изобретение позволяет вводить в процесс шихту с содержанием влаги 6%-8%.
• В предпочтительном решении молярное соотношение атомов кислорода в обогащенном кислороде и атомов углерода в восстановителе составляет 0,4-1,0.
• В настоящем изобретении сырье можно непосредственно загружать в плавильную печь для плавки без перемешивания и гранулирования.
• Однако сырье можно также загружать в плавильную печь для плавки после гранулирования.
• Металлическое железо и печной шлак, образуемые посредством плавки, разделяются на два слоя, при этом нижний слой представляет собой металлическое расплавленное железо, а верхний слой представляет собой печной шлак.
• Расплавленное железо выгружают через вывод 18 для металла печи с боковым дутьем обогащенного кислорода для плавки в жидкой ванне. Затем проводят процесс литья железа или производства стали.
• Печной шлак выгружают через вывод 17 для шлака печи с боковым дутьем обогащенного кислорода для плавки в жидкой ванне. Затем проводят процесс извлечения ценных компонентов.
• Дым и отходящий газ проходят через регенерацию отходящего тепла и улавливание пыли. Пыль возвращается для рециркулирования в качестве железосодержащего материала. Отходящий газ выводится после удаления серы до соответствия стандарту.
• В настоящем изобретении дополнительно предусматривается устройство для обработки железосодержащего сырья с использованием печи для плавки в жидкой ванне. Фурма 3 для обогащенного кислорода установлена на 0,3-0,6 м ниже поверхности ванны и находится на боковой стенке ванны.
• Специальное расположение фурмы 3 для обогащенного кислорода обеспечивает интенсивное перемешивание расплава, выход газовой фазы продуктов реакции и сгорание топлива.
• В предпочтительном решении под 2 расположен на 0,8-1,2 м ниже фурмы 3 для обогащенного кислорода.
• В поде находятся два слоя, т. е. слой металла и слой печного шлака. Два слоя непрерывно выгружаются из вывода для металла и вывода для шлака соответственно.
• В предпочтительном решении печь для плавки в жидкой ванне содержит стальную водяную рубашку 10, расположенную в верхней части ванной печи, медную водяную рубашку 5, расположенную в средней части ванной печи, и под 2, расположенный в нижней части ванной печи. Медная водяная рубашка 5 и/или стальная водяная рубашка 10 снабжена/снабжены вводом 7 для подачи. Стальная водяная рубашка 10 снабжена выводом 9 для дыма. Нижняя часть медной водяной рубашки 5 снабжена фурмой 3 для обогащенного кислорода. Верхняя часть медной водяной рубашки 5 снабжена вторичной фурмой 6. Стальная водяная рубашка 10 снабжена третичной фурмой 8. Боковая стенка пода 2 снабжена выводом 17 для шлака и выводом 18 для металла.
• Во время процесса плавки расплав интенсивно перемешивается для быстрого расплавления и равномерного распределения сырья в расплаве.
• Положительные эффекты настоящего изобретения.
• В существующей технологии для достижения эффективного отделения железа от шлака необходимы две стадии или даже множество стадий.
• Настоящее изобретение позволяет исключить стадии спекания, коксования и подобные, требуемые в способе с использованием доменной печи. Энергопотребление и издержки на охрану окружающей среды значительно снижаются. Настоящее изобретение также отличается от способов «карусельной печи и разделения посредством плавки» и «восстановления и сортировки с помолом», которые требуют двух стадий, включая восстановление и разделение посредством плавки/сортировку с помолом для достижения отделения железа от шлака. Настоящее изобретение имеет значительные преимущества более кратковременного процесса, высокой эффективности реакции, низких производственных затрат, низкого загрязнения окружающей среды, широких перспектив применения и т. д.
• Настоящее изобретение имеет возможность применения большого спектра сырья. Подготовка материала проста. Ванная печь способна перерабатывать все типы шихты со сложными составами, включая частично кусковый материал. Нет необходимости в глубокой осушке шихты (материал с содержанием влаги 6%-8% можно загружать в печь).
• С использованием шахтной плавки с обогащенным кислородом высокой концентрации хотя и появляется небольшое количество потерь тепла по медной водяной рубашке с боковой стенки печи, нормальная плавка продолжится после пополнения небольшим количеством топлива.
• Корпус ванной печи прост, рационален и характеризуется стабильной и надежной работой.
• Со структурой медной водяной рубашки цикл капитального ремонта печи может достигать 1,5-2 лет.
• Сопутствующее оборудование ванной печи с боковым дутьем является простым и требует малых капиталовложений.
• Кроме того, в качестве топлива для ванной печи можно использовать низкокачественный уголь, что удовлетворяет link:the ситуации link:of Китая. Потребление топлива мало и работа проста.
• При помощи настоящего изобретения одновременно достигается восстановление железа из железосодержащего сырья и плавка и отделение железа от шлака, при этом непосредственно образуются чугун и шлак. Поэтому высоко энергозатратные и серьезно загрязняющие окружающую среду стадии спекания/гранулирования, коксования и т.д., требуемые в традиционном способе доменной печи, исключаются. В то же время две стадии «восстановления и разделения посредством плавки/сортировки с помолом» в способах без использования доменной печи, в том числе «карусельной печи и разделения посредством плавки» и «восстановления и сортировки с помолом» и т.д., упрощаются. Обеспечивается новая технология для эффективного и полного использования железосодержащего ресурса, имеющая широкие перспективы применения.
Краткое описание графических материалов
• Фигура 1 представляет собой пример схемы технологического процесса способа обработки железосодержащего сырья с использованием печи для плавки в жидкой ванне по настоящему изобретению.
• Фигура 2 представляет собой вид спереди устройства, представляющего собой печь для плавки в жидкой ванне по настоящему изобретению.
• На графических материалах: 1-основание; 2-под; 3-фурма для обогащенного кислорода; 4,5-медная водяная рубашка; 6-вторичная фурма; 7-ввод для подачи; 8- третичная фурма; 9- вывод для дыма; 10-стальная водяная рубашка; 17-вывод для шлака; 18-вывод для металла.
Подробное описание изобретения
• Настоящее изобретение дополнительно описывается посредством включения конкретных вариантов осуществления, приведенных далее.
• Вариант осуществления 1
2
• Разработана печь с боковым дутьем, в которой размер пода составляет 1400×2600 мм, а площадь пода составляет 3,64 м. Обе стороны печи соответственно снабжены четырьмя основными фурмами. Положения вывода для шлака и вывода для металла спроектированы для обеспечения того, чтобы глубина слоя шлака составляла 1000 мм, а глубина слоя металла составляла 300 мм. Четыре вторичные фурмы предусмотрены на 1200 мм выше поверхности жидкости слоя шлака в ванне, соответственно с обеих сторон. Три третичные фурмы предусмотрены на 1000 мм выше вторичных фурм, соответственно с обеих сторон. Предусмотрены ввод для подачи Φ300 мм и вывод для дыма размером 400×400 мм.
• В описанной выше печи для плавки в жидкой ванне проведено испытание.
2
3
• Сто частей железосодержащего сырья № 1 равномерно смешивали с двадцатью частями доломита и сорока частями кокса в грануляторе с вращающимся барабаном. Добавляли воду так, что содержание влаги в материале составляло 8%. Образовывались гранулы с диаметром в диапазоне 5 мм-10 мм. Гранулированный материал добавляли в печь с боковым дутьем для плавки в жидкой ванне со скоростью пять тонн в час. Температуру плавки поддерживали в диапазоне 1400±50ºC. Концентрация Oв обогащенном кислороде, вдуваемом из основной фурмы, составляла 60%. Давление обогащенного кислорода составляло 0,6 МПа. Расход составлял 4000 м/ч при н. у. Время плавки составляло три часа. При указанных выше условиях могли достигаться восстановление железа, плавка и отделение железа от шлака. Степень чистоты полученного железа составляла 94,5%, а степень извлечения железа составляла 94,6%.
• Вариант осуществления 2
• Печь для плавки в жидкой ванне была та же, что и в варианте осуществления 1.
2
3
• Сто частей железосодержащего сырья № 2 и шестьдесят частей антрацита загружали в печь с боковым дутьем для плавки в жидкой ванне со скоростью шесть тонн в час. Температуру плавки поддерживали в диапазоне 1600±50ºC. Концентрация Oв обогащенном кислороде, вдуваемом из основной фурмы, составляла 80%. Давление обогащенного кислорода составляло 0,7 МПа. Расход составлял 4500 м/ч при н. у. Время плавки составляло четыре часа. При указанных выше условиях могли достигаться восстановление железа, плавка и отделение железа от шлака. Степень чистоты полученного железа составляла 92,3%, а степень извлечения железа составляла 95,8%.
• Вариант осуществления 2 по сравнению с вариантом осуществления 1
• Печь для плавки в жидкой ванне была та же, что и в варианте осуществления 1.
2
3
• Сто частей железосодержащего сырья № 2, десять частей карбоната натрия и десять частей кокса загружали в печь с боковым дутьем для плавки в жидкой ванне со скоростью шесть тонн в час. Температуру плавки поддерживали в диапазоне 1300±50ºC. Концентрация Oв обогащенном кислороде, вдуваемом из основной фурмы, составляла 50%. Давление обогащенного кислорода составляло 0,6 МПа. Расход составлял 4500 м/ч при н. у. Время плавки составляло четыре часа. При указанных выше условиях восстановление железа было неполным, а результаты плавки и отделения железа от шлака были неудовлетворительными. Ситуация, при которой шлак содержал железо, была серьезной. Степень чистоты полученного железа составляла лишь 76,6%, а степень извлечения железа составляла 64,0%.
• Вариант осуществления 3
• Печь для плавки в жидкой ванне была та же, что и в варианте осуществления 1.
2
3
• Сто частей железосодержащего сырья № 3 равномерно смешивали с шестьюдесятью частями карбоната натрия и двадцатью частями кокса в грануляторе с вращающимся барабаном. Добавляли воду так, что содержание влаги в материале составляло 8%. Образовывались гранулы с диаметром в диапазоне 5 мм-10 мм. Гранулированный материал добавляли в печь с боковым дутьем для плавки в жидкой ванне со скоростью шесть тонн в час. Температуру плавки поддерживали в диапазоне 1300±50ºC. Концентрация Oв обогащенном кислороде, вдуваемом из основной фурмы, составляла 40%. Давление обогащенного кислорода составляло 0,5 МПа. Расход составлял 4000 м/ч при н. у. Время плавки составляло три часа. При указанных выше условиях могли достигаться восстановление железа и плавка и отделение железа от шлака. Степень чистоты полученного железа составляла 95,8%, а степень извлечения железа составляла 98,2%.
• Вариант осуществления 3 по сравнению с вариантом осуществления 2
• Печь для плавки в жидкой ванне была та же, что и в варианте осуществления 1.
2
3
• Сто частей железосодержащего сырья № 3 равномерно смешивали с тридцатью частями карбоната натрия и двадцатью частями кокса в грануляторе с вращающимся барабаном. Добавляли воду так, что содержание влаги в материале составляло 8%. Образовывались гранулы с диаметром в диапазоне 5 мм-10 мм. Гранулированный материал добавляли в печь с боковым дутьем для плавки в жидкой ванне со скоростью шесть тонн в час. Температуру плавки поддерживали в пределах 1100ºC. Концентрация Oв обогащенном кислороде, вдуваемом из основной фурмы, составляла 50%. Давление обогащенного кислорода составляло 0,5 МПа. Расход составлял 4000 м/ч при н. у. Время плавки составляло три часа. При указанных выше условиях продукты, представляющие собой железо и шлак, не могли быть эффективно получены. Процесс плавки не удавался.
• Вариант осуществления 4
• Печь для плавки в жидкой ванне была та же, что и в варианте осуществления 1.
2
3
• Сто частей железосодержащего сырья № 4 равномерно смешивали с тридцатью частями сульфата натрия и сорока частями кокса в грануляторе с вращающимся барабаном. Добавляли воду так, что содержание влаги в материале составляло 8%. Образовывались гранулы с диаметром в диапазоне 5 мм-10 мм. Гранулированный материал добавляли в печь с боковым дутьем для плавки в жидкой ванне со скоростью пять тонн в час. Температуру плавки поддерживали в диапазоне 1500±50ºC. Концентрация Oв обогащенном кислороде, вдуваемом из основной фурмы, составляла 70%. Давление обогащенного кислорода составляло 0,7 МПа. Расход составлял 4500 м/ч при н. у. Время плавки составляло четыре часа. При указанных выше условиях могли достигаться восстановление железа, плавка и отделение железа от шлака. Степень чистоты полученного железа составляла 92,5%, а степень извлечения железа составляла 96,0%.
• Вариант осуществления 4 по сравнению с вариантом осуществления 3
• Печь для плавки в жидкой ванне была та же, что и в варианте осуществления 1.
2
3
• Сто частей железосодержащего сырья № 4 равномерно смешивали с восемьюдесятью частями карбоната натрия и десятью частями антрацита в грануляторе с вращающимся барабаном. Добавляли воду так, что содержание влаги в материале составляло 8%. Образовывались гранулы с диаметром в диапазоне 5 мм-10 мм. Гранулированный материал добавляли в печь с боковым дутьем для плавки в жидкой ванне со скоростью пять тонн в час. Температуру плавки поддерживали в диапазоне 1300±50ºC. Концентрация Oв обогащенном кислороде, вдуваемом из основной фурмы, составляла 70%. Давление обогащенного кислорода составляло 0,7 МПа. Расход составлял 4500 м/ч при н. у. Время плавки составляло четыре часа. При указанных выше условиях продукты, представляющие собой железо и шлак, не могли быть эффективно получены. Процесс плавки не удавался.
• Таблица 1 Основные химические составы четырех видов железосодержащего сырья в вариантах осуществления /вес. %
• Более того, настоящее изобретение может также иметь множество вариантов осуществления. Специалисты в данной области могут осуществить различные соответствующие модификации и изменения на основании раскрытия настоящего изобретения без отклонения от идей и сущности настоящего изобретения. Однако соответствующие модификации и изменения должны находиться в пределах объема защиты, обеспечиваемой прилагаемой формулой изобретения.